МАГНИТНОМЯГКИЙ ПОРОШОК

1. Композитный порошок на основе железа, включающий частицы-ядра с оболочкой из первого, фосфорсодержащего слоя и второго слоя, содержащего силикат щелочного металла в сочетании с глинистым минералом, содержащим листовой силикат, комбинированным кремний-кислородным тетраэдрическим слоем и октаэдрическими гидроксидными слоями, в целом образующими электрически нейтральную структуру.
2. Композитный порошок на основе железа по п.1, где глубина фосфорсодержащего слоя составляет от 20 до 300 нм.
3. Композитный порошок на основе железа по п.1, где фосфорсодержащий слой получен в результате контакта между частицами-ядрами и фосфорным соединением в растворителе с последующим удалением растворителя путем сушки.
4. Композитный порошок на основе железа по п.2, где фосфорсодержащий слой получен в результате контакта между частицами-ядрами и фосфорным соединением в растворителе с последующим удалением растворителя путем сушки.
5. Композитный порошок на основе железа по п.3, где фосфорное соединение - это фосфорная кислота или фосфат аммония.
6. Композитный порошок на основе железа по п.4, где фосфорное соединение - это фосфорная кислота или фосфат аммония.
7. Композитный порошок на основе железа по любому из пп.1-6, где частицы-ядра - это частицы железа с содержанием железа более 99,5 вес.%.
8. Композитный порошок на основе железа по любому из пп.1-6, где содержание силиката щелочного металла составляет 0,1-0,9 вес.%, предпочтительно 0,2-0,8 вес.% композитного порошка на основе железа.
9. Композитный порошок на основе железа по п.7, где содержание силиката щелочного металла составляет 0,1-0,9 вес.%, предпочтительно 0,2-0,8 вес.% композитного порошка на основе железа.
10. Композитный порошок на основе железа по любому из пп.1-6 и 9, где содержание глины составляет 0,2-5 вес.%, предпочтительно 0,5-4 вес.% композитного порошка на основе железа.
11. Композитный порошок на основе железа по п.7, где содержание глины составляет 0,2-5 вес.%, предпочтительно 0,5-4 вес.% композитного порошка на основе железа.
12. Композитный порошок на основе железа по п.8, где содержание глины составляет 0,2-5 вес.%, предпочтительно 0,5-4 вес.% композитного порошка на основе железа.
13. Композитный порошок на основе железа по любому из пп.1-6, 9, 11 и 12, где силикат щелочного металла выбирают из силиката натрия, силиката калия или силиката лития, и соответствующее молярное отношение составляет 1,5-4.
14. Композитный порошок на основе железа по п.7, где силикат щелочного металла выбирают из силиката натрия, силиката калия или силиката лития, и соответствующее молярное отношение составляет 1,5-4.
15. Композитный порошок на основе железа по п.8, где силикат щелочного металла выбирают из силиката натрия, силиката калия или силиката лития, и соответствующее молярное отношение составляет 1,5-4.
16. Композитный порошок на основе железа по п.10, где силикат щелочного металла выбирают из силиката натрия, силиката калия или силиката лития, и соответствующее молярное отношение составляет 1,5-4.
17. Композитный порошок на основе железа по любому из пп.1-6, 9, 11, 12 и 14-16, где глину выбирают из каолина или талька.
18. Композитный порошок на основе железа по п.7, где глину выбирают из каолина или талька.
19. Композитный порошок на основе железа по п.8, где глину выбирают из каолина или талька.
20. Композитный порошок на основе железа по п.10, где глину выбирают из каолина или талька.
21. Композитный порошок на основе железа по п.13, где глину выбирают из каолина или талька.
22. Композитный порошок на основе железа по любому из пп.1-6, 9, 11, 12, 14-16 и 18-21, где частицы-ядра обладают средним размером частиц, равным 20-300 мкм.
23. Композитный порошок на основе железа по п.7, где частицы-ядра обладают средним размером частиц, равным 20-300 мкм.
24. Композитный порошок на основе железа по п.8, где частицы-ядра обладают средним размером частиц, равным 20-300 мкм.
25. Композитный порошок на основе железа по п.10, где частицы-ядра обладают средним размером частиц, равным 20-300 мкм.
26. Композитный порошок на основе железа по п.13, где частицы-ядра обладают средним размером частиц, равным 20-300 мкм.
27. Композитный порошок на основе железа по п.17, где частицы-ядра обладают средним размером частиц, равным 20-300 мкм.
28. Способ производства прессованного и термообработанного компонента, включающий следующие стадии:
a) получение железного порошка в оболочке по любому из пп.1-27,
b) прессование порошка железа в оболочке, необязательно смешанного со смазочным материалом, в одноосном прессе в пресс-форме при давлении сжатия 400-1200 МПа
c) извлечение спрессованного компонента из пресс-формы.
d) термообработка извлеченного компонента в невосстановительной атмосфере при температуре до 700°С.
29. Компонент, произведенный способом, описанным в п.28.
30. Сердечник катушки индуктивности по п.28 с удельным сопротивлением ρ более 1000, предпочтительно выше 2000 и наиболее предпочтительно выше 3000 мкОм м,
и с плотностью магнитного потока насыщения Bs выше 1,2, предпочтительно выше 1,4 и наиболее предпочтительно выше 1,6 (Т) и смещением постоянным током не ниже 50%,
с потерями в сердечнике менее 28 Вт/кг при частоте 10 кГц и индукции 0,1 Тл, при этом
коэрцитивность должна быть менее 300 А/м, предпочтительно менее 280 А/м, наиболее предпочтительно менее 250 А/м, а смещение постоянным током - не менее 50% при 4000 А/м.